(57)【要約】【課題】防音機能を有する床下地材であって、床材施工時に行われる床下地材の切断による衝撃を受けても、突起シート層の不所望な割れおよび／または破片の発生を抑制することができる床下地材を提供する。【解決手段】床下地材１００は、樹脂突起シート層２００と、クッション層３００と、補強層２５０とを含む。樹脂突起シート層２００は、一方の面２２１に突起部２１０が設けられる。クッション層３００は、樹脂突起シート層２００の少なくとも突起部２１０に接触するように設けられる。補強層２５０は、樹脂突起シート層２００の他方の面２２２に設けられる。【選択図】図２
2015094162.tif 000002
【特許請求の範囲】
【請求項１】
一方の面に突起部が設けられた突起シート層と、
前記突起シート層の少なくとも前記突起部に接触するように設けられたクッション層と、
前記突起シート層の他方の面に設けられた補強層とを含む、床下地材。
【請求項２】
前記補強層が繊維含有層である、請求項１に記載の床下地材。
【請求項３】
前記補強層が、前記突起シート層より靭性が大きい樹脂層である、請求項１に記載の床下地材。
【請求項４】
前記突起シート層の平面部の厚みが０．２ｍｍ以上０．５ｍｍ以下である、請求項１から３のいずれか１項に記載の床下地材。
【請求項５】
前記補強層の厚みが、０．１ｍｍ以上０．３ｍｍ以下である、請求項１から４のいずれか１項に記載の床下地材。
【請求項６】
前記突起シート層の、ＪＩＳ  Ｋ  ７１１１に準拠して測定したシャルピー衝撃値が、０．１Ｊ／ｃｍ２以上１．５Ｊ／ｃｍ２以下である、請求項１から５のいずれか１項に記載の床下地材。
【請求項７】
請求項１から６のいずれか１項に記載の床下地材と、前記クッション層側に配設されたフローリング板と、を含むフローリング材。
【請求項８】
前記フローリング板が、床下地材側から表面側に向けて刻設された切溝を有する、請求項７に記載のフローリング材。
【請求項９】
突起シート層、クッション層および補強層を含む床下地材の製造方法であって、
一対のロールのうち一方に設けられた複数の凹部に原材料を入り込ませて突起シート層の突起部を形成する、突起シート層形成工程と、
前記突起シート層の前記突起部が形成された側の反対側に補強層が設けられるように補強層を形成する、補強層形成工程と、
前記突起シート層の少なくとも前記突起部がクッション層に接触するようにクッション層を接合させる、接合工程と、
を含む、床下地材の製造方法。
【請求項１０】
前記突起シート層形成工程において、前記突起部は、前記突起シート層に外接する最小の六平面で閉塞した場合の空間体積が５０パーセント以上となるように形成される、請求項９に記載の床下地材の製造方法。
【請求項１１】
前記一対のロールの他方が前記補強層の材料を給送することにより、前記突起シート層形成工程と前記補強層形成工程とが同時に行われる、請求項１０に記載の床下地材の製造方法。
【発明の詳細な説明】
【技術分野】
【０００１】
本発明は、防音機能を有する床下地材、フローリング材、床構造体および床下地材の製造方法に関する。
【背景技術】
【０００２】
従来から、階上の床衝撃音緩和のため、種々の開発が行われている。例えば、特許文献１（特開２００５−２７３２７４号公報）においては、樹脂繊維を用いて形成した不織布層と、該不織布層の上に積層一体化される樹脂シートとからなり、樹脂シートは、一定厚さの基部の下面に下に向かって突出し、不織布層に嵌入する多数の突起体を有することを特徴とする吸音下地材について開示されている。
【先行技術文献】
【特許文献】
【０００３】
【特許文献１】特開２００５−２７３２７４号公報
【発明の概要】
【発明が解決しようとする課題】
【０００４】
特許文献１に記載の樹脂シートは、床材施工時に所望の大きさに切断されて使用される。この切断時の衝撃により、樹脂シートは不所望な割れおよび／または破片が発生し、作業性が悪い。
【０００５】
本発明の目的は、防音機能を有する床下地材であって、床材施工時に行われる床下地材の切断による衝撃を受けても、突起シート層の不所望な割れおよび／または破片の発生を抑制することができる床下地材を提供することにある。
【課題を解決するための手段】
【０００６】
本明細書において、「防音」とは、遮音、吸音、防振および制振の少なくともいずれかによる効果を指すものとする。遮音とは空気伝播音を反射させること、吸音は空気伝播音を吸収すること、防振は固体伝播音を反射させること、制振は固体伝播音を減衰させることとする。
【０００７】
（１）
一局面に従う床下地材は、突起シート層と、クッション層と、補強層とを含む。突起シート層は、一方の面に突起部が設けられる。クッション層は、突起シート層の少なくとも突起部に接触するように設けられる。補強層は、突起シート層の他方の面に設けられる。
【０００８】
本発明においては、突起シート層に補強層が設けられることにより、床材施工時に行われる床下地材の切断による衝撃を受けても、突起シート層の不所望な割れおよび／または破片の発生を抑制することができる。
【０００９】
（２）
本発明においては、補強層は繊維含有層であってよい。
これによって、切断時の衝撃に対して効果的な補強を容易に行うことができる。また、補強層が樹脂シートの表面を拘束するため、温度による伸縮を抑制することができる。
【００１０】
（３）
本発明においては、補強層は突起シート層より靭性が大きい樹脂層であってよい。
これによって、切断時の衝撃に対して効果的な補強を容易に行うことができる。
【００１１】
（４）
本発明においては、突起シート層の平面部の厚みは、０．２ｍｍ以上０．５ｍｍ以下であってよい。
このように、本発明においては、突起シート層の平面部が薄厚であることが許容される。
【００１２】
（５）
本発明においては、補強層の厚みが、０．１ｍｍ以上０．３ｍｍ以下であってよい。
このように、本発明においては、十分に薄厚の補強層が許容される。
【００１３】
（６）
本発明においては、突起シート層の、ＪＩＳ  Ｋ  ７１１１に準拠して測定したシャルピー衝撃値が、０．１Ｊ／ｃｍ２以上１．５Ｊ／ｃｍ２以下であってよい。
このように、本発明においては、靭性の小さい突起シート層が許容される。
【００１４】
（７）
他の局面に従うフローリング材は、（１）から（６）のいずれかに記載の床下地材と、クッション層側に配設されたフローリング板と、を含む。
この場合、（１）から（６）のいずれかに記載の床下地材を用いているため、床構造体に接着させる時に使用可能な接着剤の自由度が大きい。
【００１５】
（８）
フローリング板は、床下地材側から表面側に向けて刻設された切溝を有していてよい。
この場合、フローリング板の切溝内の空間と、床下地材のクッション層内の微小空間とが相まって、防音効果を増強することができる。
【００１６】
（９）
さらに他の局面に従う床下地材の製造方法は、突起シート層形成工程と、補強層形成工程と、接合工程とを含む。突起シート層形成工程では、一対のロールのうち一方に設けられた複数の凹部に原材料を入り込ませて突起シート層の突起部を形成する。補強層形成工程では、突起シート層の突起部が形成された側の反対側に補強層が設けられるように補強層を形成する。接合工程では、突起シート層の少なくとも突起部がクッション層に接触するようにクッション層を接合させる。
【００１７】
これによって、床材施工時に行われる床下地材の切断による衝撃を受けても、突起シート層の不所望な割れおよび／または破片の発生を抑制することができる床下地材を製造できる。
【００１８】
（１０）
本発明においては、突起シート層形成工程において、突起部は、突起シート層に外接する最小の六平面で閉塞した場合の空間体積が５０パーセント以上となるように形成されてよい。
【００１９】
これによって、音の振動を効果的に緩衝することができる床下地材を製造することができる。
【００２０】
（１１）
本発明においては、一対のロールの他方が補強層の材料を給送することにより、突起シート層形成工程と補強層形成工程とが同時に行われてよい。
【００２１】
これによって、突起シート層の他方の面が溶融状態であるうちに補強層を設けることができるため、突起シート層と補強層との接合を強力にすることができる。
【発明の効果】
【００２２】
本発明によれば、防音機能を有する床下地材であって、床材施工時に行われる床下地材の切断による衝撃を受けても、突起シート層の不所望な割れおよび／または破片の発生を抑制することができる床下地材を提供することができる。
【図面の簡単な説明】
【００２３】
【図１】本実施の形態にかかるフローリング材の一例を示す模式的断面図である。
【図２】本実施の形態にかかる床下地材の一例を示す模式的一部拡大断面図である。
【図３】樹脂突起シート層の形状を説明するための模式的平面図である。
【図４】本実施の形態にかかる床下地材の他の例を示す模式的一部拡大断面図である。
【図５】本実施の形態にかかる床下地材の他の例を示す模式的一部拡大断面図である。
【図６】本実施の形態にかかる床下地材の他の例を示す模式的一部拡大断面図である。
【図７】本実施の形態にかかる床下地材の他の例を示す模式的一部拡大断面図である。
【図８】本実施の形態にかかる床下地材の他の例を示す模式的一部拡大断面図である。
【図９】図３に示した樹脂突起シート層の突起部の他の例を説明するための上からの平面視図（ａ）および模式的断面図（ｂ）である。
【図１０】図３に示した樹脂突起シート層の突起部の他の例を説明するための上からの平面視図（ａ）および模式的断面図（ｂ）である。
【図１１】図３に示した樹脂突起シート層の突起部の他の例を説明するための上からの平面視図（ａ）および模式的断面図（ｂ）である。
【図１２】図３に示した樹脂突起シート層の突起部の他の例を説明するための上からの平面視図（ａ）および模式的断面図（ｂ）である。
【図１３】図３に示した樹脂突起シート層の突起部の他の例を説明するための上からの平面視図（ａ）および模式的断面図（ｂ）である。
【図１４】図３に示した床下地材を製造する製造装置の一例を示す模式図である。
【発明を実施するための形態】
【００２４】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００２５】
（第１実施の形態）
図１は、本実施の形態にかかるフローリング材５００の一例を示す模式的断面図である。なお、以下の説明において、便宜上、図１の上側を上側または表側と表記し、図１の下側を下側または裏側と表記する場合がある。また、図２は、本実施の形態にかかる床下地材１００の一例を示す模式的一部拡大断面図であり、図３（ａ）は樹脂突起シート層２００の形状を説明するための模式的平面図、図３（ｂ）は樹脂突起シート層２００の模式的外観斜視図、図３（ｃ）は図３（ｂ）におけるＡ−Ａ線を含む面で切断した場合の模式的断面図である。
【００２６】
（フローリング材５００の概略構成）
図１に示すように、フローリング材５００は、上から、フローリング板５１０および床下地材１００の順に形成されてなる。すなわち、床下地材１００の上に接触してフローリング板５１０が積層される。フローリング材５００は、一般に床構造体５２０上に配設される。
【００２７】
また、フローリング板５１０は、合板、ＭＤＦ（中質繊維板）、パーティクルボード、５プライ合板、４プライ合板、樹脂と木材との混合物、無垢材などから形成され、表面側に長手方向または横手方向に凹部が設けられていてもよい。さらに、本実施の形態においては、フローリング板５１０は、裏面から表面側に向けて形成された切溝５１１（裏面溝付）が設けられている。
【００２８】
（床下地材１００の構成）
図１および図２に示すように、床下地材１００は、樹脂突起シート層２００と補強層２５０とクッション層３００とを含む。
樹脂突起シート層２００は、一方の面２２１に形成された突起部２１０が上に凸となるように配設され、クッション層３００に突起部２１０全体が嵌入されることにより、当該一方の面２２１および突起部２１０表面全体がクッション層３００に接触している。さらに、樹脂突起シート層２００の他方の面２２２に接触して、補強層２５０が積層される。
【００２９】
図示された態様では、クッション層３００に突起部２１０全体が嵌入されていることにより、樹脂突起シート層２００の片面全体がクッション層３００に接触しているが、少なくとも突起部２１０の先端がクッション層３００に接触している限り、この態様に限定されるものではない。たとえば、後述するように、樹脂突起シート層２００とクッション層３００との間に、クッション層中の微小空間とは別の空間が設けられていてもよい。
【００３０】
（樹脂突起シート層２００）
図２に示すように、樹脂突起シート層２００は、突起部２１０と、突起部２１０以外の樹脂シート部２２０とから構成される。突起部２１０を有することにより、上側から荷重を受けた時のフローリング板５１０の撓みを最小限にすることができるため、フローリング材５００上の歩行時の過度の沈み込みを防止し、良好な歩行感を確保できる。
なお、本実施の形態においては、突起部２１０と樹脂シート部２２０とは、一体成形されている。
【００３１】
樹脂突起シート層２００の樹脂シート部２２０の厚みは、０．２ｍｍである。なお、樹脂シート部２２０の厚みＬ２０は、０．１ｍｍ以上０．５ｍｍ以下であってよい。
なお、本発明は、このような薄厚の樹脂シート部２２０を用いる場合に特に有用である。
樹脂突起シート層２００は、それに外接する最小の六平面Ｖ（図３（ｂ）および図３（ｃ）参照）で閉塞した場合の空間体積（空間体積とは、クッション層３００が積層されていない場合を想定した空間体積をいう。）が５０パーセント以上、強度の観点から好ましくは５０パーセント以上９６パーセント以下となるように構成される。より具体的には、六平面Ｖの上面および下面は、それぞれ、突起部２１０の先端および樹脂突起シート層２００の他方の面２２２に接しており、六平面Ｖに囲まれた体積から樹脂突起シート層２００によって排除された体積が、当該六平面Ｖに囲まれた体積に対して５０パーセント以上、好ましくは５０パーセント以上９６パーセント以下を占めるように構成される。
【００３２】
突起部２１０は、一方の面２２１から半球状に突出するように形成される。突起部２１０の高さＬ２１は、２．５ｍｍである。なお、高さＬ２１は、１ｍｍ以上１０ｍｍ以下、好ましくは２ｍｍ以上６ｍｍ以下であってよい。
これによって、少なくとも、突起部２１０の先端を後述のクッション層３００に接触させることができる。
【００３３】
図３（ａ）に示すように、突起部２１０は、千鳥状に配置される。千鳥状に配置された一の突起部２１０と、当該一の突起部２１０に隣接する他の突起部２１０と（以下、突起部２１０同士と記載する）のピッチＰは、８ｍｍである。また、突起部２１０の基端部の直径ＬＲは、φ４ｍｍである。
【００３４】
なお、樹脂シート部２２０の突起部２１０同士のピッチＰは、２ｍｍ以上５０ｍｍ以下であってよい。突起部２１０の基端部の直径ＬＲは、φ２ｍｍ以上φ１１ｍｍ以下であってよい。あるいは、突起部２１０の基端部の水平断面積が、０．５平方ミリメートル以上１００平方ミリメートル以下であってもよい。
これによって、樹脂突起シート層２００に負荷がかかっても、突起部２１０の破損を回避することができる。
【００３５】
樹脂突起シート層２００は、突起部２１０の形状維持の観点から、突起部２１０をある程度高い硬度で形成することが好ましいため、特に本実施の形態のように突起部２１０と樹脂シート部２２０とが一体成形されている場合などは、靭性が低い傾向にある。具体的には、樹脂突起シート層２００を構成する樹脂は、例えばＪＩＳ  Ｋ  ７１１１に準拠して測定したシャルピー衝撃値が、たとえば０．１Ｊ／ｃｍ２以上１．５Ｊ／ｃｍ２以下である。当該シャルピー衝撃値の範囲の上限値は、たとえば１．０Ｊ／ｃｍ２または０．８Ｊ／ｃｍ２であってもよい。本発明は、樹脂突起シート層２００がこのような靭性が低い材質で構成される場合に特に有用である。
【００３６】
樹脂突起シート層２００を構成する樹脂としては特に限定されないが、例えば、熱可塑性樹脂であってよい。さらに、発泡性樹脂であることも許容する。より具体的には、ポリエチレン（ＰＥ）、ポリプロピレン（ＰＰ）、ポリブテンなどのポリオレフィン系樹脂、ポリ塩化ビニル、ポリスチレン、ポリスチレン共重合樹脂などのポリビニル系樹脂、ポリエチレンテレフタレート、ポリブチレンテレフタレート（ＰＥＴ）、ポリカーボネート、ポリアリレートなどのポリエステル系樹脂、ポリアセタール、ポリフェニレンエーテル、芳香族ポリサルホン、ポリエーテルケトンなどのポリエーテル系樹脂、ナイロン６、ナイロン６−６、ナイロン１１、ナイロン１２などのポリアミド系樹脂等が挙げられる。
【００３７】
本実施の形態においては、樹脂突起シート層２００について説明したが、これに限定されず、無機物、木材、金属、複合材等で構成される突起シート層であってもよい。さらに、本実施の形態においては、樹脂突起シート層２００の突起部２１０および樹脂シート部２２０が一体に形成される例をあげたが、この態様に限定されるものではない。たとえば、突起部２１０および樹脂シート部２２０がそれぞれ異なる材質のものとして形成されてもよいし、それぞれ別部材として形成された後に組み合わされてもよい。また、樹脂突起シート層２００の突起部２１０は積層構造を有してもよい。
【００３８】
（補強層２５０）
図２に示すように、補強層２５０は、樹脂突起シート層２００の他方の面２２２に接触して積層される。
【００３９】
補強層２５０の厚みは、０．１５ｍｍである。しかしながらこの態様に限定されるものではなく、補強層２５０の厚みは、樹脂突起シート層２００を切断時の衝撃から保護可能な範囲で許容される。たとえば、補強層２５０の厚みは、０．１ｍｍ以上０．３ｍｍ以下である。
【００４０】
補強層２５０は、スパンボンドであるが、この態様に限定されるものではなく、任意の（但し、一直線方向のみに繊維が延在する態様は除く）繊維含有層が許容される。これによって、樹脂突起シート層２００を切断時の衝撃から保護するとともに、樹脂突起シート層２００の他方の面２２２を拘束することで樹脂突起シート層２００の寸法変化を抑制することができる。
【００４１】
補強層２５０が繊維含有層である場合、繊維は、ガラス繊維、セラミックス繊維、ボロン繊維などの無機繊維；ＰＡＮ (ポリアクリロニトリル) 系炭素繊維およびピッチ系炭素繊維などの炭素繊維；ならびに、アラミド、ポリエステル、ポリエチレン、ナイロン、ビニロン、ポリアセタール、ポリパラフェニレンベンズオキサゾール、高強度ポリプロピレンなどの有機繊維；ケナフ、麻などの天然繊維であってよい。これらの繊維は、単独で、または複数種を組み合わせて用いることができる。繊維の形態としては、不織布および織布を問わない。さらに、繊維含有層は、繊維にマトリックス樹脂が含浸した繊維強化樹脂であってもよい。繊維含有層のより具体的な他の例として、紙、ガラス繊維混抄紙、ガラス繊維樹脂シート等が挙げられる。
【００４２】
上記の他、補強層２５０は、繊維を含まない樹脂であってもよい。このような樹脂は、樹脂突起シート層２００を構成する樹脂より靭性が大きい樹脂が選択される。このような樹脂として、例えばポリエーテルエーテルケトン、ポリフェニレンサルファイド、ポリオキシメチレン、ポリカーボネート、アクリロニトリルブタジエンスチレン（ABS）などが挙げられる。
【００４３】
本実施の形態においては、床下地材１００が補強層２５０を有しているため、床構造体５２０上に施工する場合に用いられる接着剤（当該接着剤によって形成される接着層は図示せず）の自由度が高い。特に、樹脂突起シート層２００を構成する樹脂を接着するために特殊な接着剤を必要とする場合において、補強層２５０の種類に応じ、汎用性の高い接着剤を選択することができる点で好ましい。たとえば、
ウレタン樹脂系接着剤、変性シリコーン系接着剤、エマルジョン系接着剤などの汎用性の高い接着剤を使用することができる。
【００４４】
（クッション層３００）
クッション層３００は、多数の微小空間を有する層である。多数の微小空間は、三次元的に連続していることが好ましい。本実施の形態においては、クッション層３００は、不織布である。クッション層３００の、突起シート層２００と反対側の表面は、接着剤の浸透防止の処理がされていることが好ましい。
【００４５】
クッション層３００は不織布で構成される。具体的には、クッション層３００は、厚み４ｍｍ、目付２００ｇ／平方メートルである。しかしながら、目付および層厚は上述に限定されるものではない。たとえばクッション層３００の層厚は、１ｍｍ以上１０ｍｍ以下であってよい。
【００４６】
不織布の素材としては、熱溶着繊維、非熱溶着繊維、その他任意の種類の合成樹脂繊維を使用することができる。
例えば、アラミド繊維、ガラス繊維、セルロース繊維、ナイロン繊維、ビニロン繊維、ポリエステル繊維、ポリオレフィン繊維、レーヨン繊維、アクリル繊維等が挙げられる。特に、ポリエチレン（ＰＥ）ポリプロピレン（ＰＰ）などのポリオレフィン系樹脂、ポリエチレンテレフタレート（ＰＥＴ）、ポリブチレンテレフタレートなどのポリエステル系樹脂、ナイロンなどのポリアミド系樹脂、ポリ（メタ）アクリル酸メチルなどのアクリル系樹脂などを用いることができる。
【００４７】
本実施の形態においては、クッション層３００を形成する不織布は、一般的に樹脂繊維の集積層であるフリースの態様である。当該フリースは、乾式法、湿式法、スパンボンド法、メルトブロー法、その他の製法により作られる。さらに該フリースの樹脂繊維同士を結合することにより形成される。
【００４８】
なお、本実施の形態においては、クッション層３００が不織布である例を挙げたが、この態様に限定されるものではない。クッション層３００の素材としては、多数の微小空間を有するものであればよく、たとえば、グラスウール、ロックウール等の繊維状素材、ポリエチレン（ＰＥ）、ポリスチレン、ウレタン、ゴム等からなるスポンジ、シート状発泡体等の発泡体（連続気泡発泡体、とくに、独泡率５０％以下のものが好ましい）、表層にエンボス加工を施したウレタンゴム等のゴム系素材、気泡緩衝材などその他の任意の素材を用いることができる。
【００４９】
また、本実施の形態においては、クッション層３００が単層である例を挙げたが、この態様に限定されるものではない。たとえば、クッション層３００上に、他のクッション層が積層されていてもよい。他のクッション層は、たとえば、厚み０．０５ｍｍ以上５ｍｍ以下、一例として０．２ｍｍであり、目付３０ｇ／平方メートルのフリースである。
【００５０】
他のクッション層が積層されている場合、クッション層３００と他のクッションン層とは、フリースの樹脂繊維同士を結合するため、エマルジョン系の接着樹脂を含浸またはスプレー等の方法でフリースに付着させて加熱し、繊維の接触点を接着するケミカルボンド法を用いて形成してよい。あるいは、フリースの樹脂繊維同士を結合するため、熱溶着繊維を混合したフリースを、熱圧着または熱処理して繊維同士を接着させるサーマルボンド法を用いて形成してもよく、高速で上下する針で繰り返し突き刺し、樹脂繊維を絡ませて結合させるニードルパンチ法を用いて形成してもよい。
【００５１】
他のクッション層は、クッション層３００と同じ素材で構成されてもよいし、異なる素材で構成されていてもよい。他のクッション層がクッション層３００と同じ素材で構成される場合、上述のように目付量を異ならしめてよいし、発泡体の場合では、発泡率および／または独泡率を異ならしめてもよい。
【００５２】
他のクッション層がクッション層３００と異なる素材で構成される場合、他のクッション層は、上述のほか、非繊維状または非発泡の層であってもよい。その他にも、クッション層３００より引張弾性率の高い材料構成のもので、吸音効果を妨げないものを適宜選択してもよい。
【００５３】
（第１実施の形態による防音効果）
切溝５１１の作用で、フローリング板５１０の共振が減少され、衝撃振動の増大および拡散が制限される。さらに、クッション層３００が衝撃を受けることにより圧縮変形などの変形を受け、これにより、音の振動を低下させる。低下された音の振動は、突起部２１０によりクッション層３００表面との接触面積が拡大された樹脂突起シート層２００によってさらに効果的に緩衝される。
【００５４】
（他の例１）
図４は、図２に示した床下地材１００の他の例を示す模式的一部拡大断面図である。なお、図２の床下地材１００と同様の構造を有する場合は、同じ符号を付し、説明は省略する。
【００５５】
図４に示す床下地材１００ａにおいては、樹脂突起シート層２００ａの突起部２１０ａが、円柱の先端に半球が結合した形状に突出するように形成される。さらに、樹脂突起シート層２００ａとクッション層３００ａとの間に、クッション層３００ａ中の微小空間とは別の空間が設けられている。
【００５６】
具体的には、クッション層３００ａにおいて、樹脂突起シート層２００ａの突起部２１０ａの先端の部分がクッション層３００ａに接触し、樹脂シート部２２０ａとクッション層３００ａとが接触していない。
その結果、樹脂シート部２２０ａの一方の面２２１ａと、クッション層３００ａに接触していない突起部２１０ａの表面と、クッション層３００ａとに囲まれた空間領域ＡＲ３０が形成される。
【００５７】
樹脂突起シート層２００ａの突起部２１０ａの高さＬ２１ａは、２．５ｍｍである。なお、高さＬ２１ａは、１ｍｍ以上１０ｍｍ以下、好ましくは２ｍｍ以上６ｍｍ以下であってよい。これによって、突起部２１０ａの先端の部分のみをクッション層３００ａに接触させて空間領域ＡＲ３０を形成しやすい。
樹脂突起シート層２００ａは、それに外接する最小の六平面（図３（ｂ）および図３（ｃ）の六平面Ｖ参照）で閉塞した場合の空間体積がたとえば５０パーセント以上、より具体的には５０パーセント以上９９パーセント以下、好ましくは５０パーセント以上９６パーセント以下となるように構成される。
【００５８】
樹脂突起シート層２００ａにおいては、突起部２１０ａの先端部を半球状で設けることにより、クッション層３００ａとの接地面積を少なくして、振動の伝達を抑制することができる。
【００５９】
なお、上述の例では、クッション層３００ａが単層である例を挙げたが、この態様に限定されるものではない。たとえば、クッション層３００ａの上および下の少なくともいずれかに、他のクッション層が積層されていてもよい。他のクッション層としては、第１実施の形態で述べたものを用いることができる。クッション層３００ａの上および下に他のクッション層が積層される場合、それら他のクッション層は、同じクッション層であってもよいし、異なるクッション層であってもよい。
上記の態様の他、当該他のクッション層がクッション層３００ａの下に積層される代わりに、クッション層３００ａの内部層として設けられてもよい。
【００６０】
他のクッション層がクッション層３００ａの下に積層される場合、当該他のクッション層は、クッション層３００ａより引張弾性率が高いことにより、突起部２１０ａに対する突っ張りとなって、クッション層３００ａ自身の過度の沈み込みを抑制することができる。したがって、空間領域ＡＲ３０を積極的に形成することができる。
【００６１】
（他の例２）
図５は、図２に示した床下地材１００のさらなる他の例を示す模式的一部拡大断面図である。なお、図２の床下地材１００と同様の構造を有する場合は、同じ符号を付し、説明は省略する。
【００６２】
図５に示す床下地材１００ｂにおいては、樹脂突起シート層２００とクッション層３００ｂとの間に、クッション層３００ｂ中の微小空間とは別の空間が設けられている。
【００６３】
具体的には、クッション層３００ｂにおいて、樹脂突起シート層２００の突起部２１０の先端の部分と樹脂シート部２２０の一部とがクッション層３００ａと接触している。
その結果、樹脂シート部２２０の一方の面２２１の、クッション層３００ｂに接触していない部分と、クッション層３００ｂに接触していない突起部２１０の表面と、クッション層３００ｂとに囲まれた空間領域ＡＲ３０が形成される。
【００６４】
なお、上述の例では、クッション層３００ｂが単層である例を挙げたが、この態様に限定されるものではない。他にも、上述の他の例１で述べたものと同様、クッション層の上および下の少なくともいずれか、または、クッション層の上および内部の少なくともいずれかに、他のクッション層が設けられてもよい。
【００６５】
他のクッション層がクッション層３００ｂの下に積層される場合、他のクッション層は、クッション層３００ｂより引張弾性率が高いことにより、突起部２１０に対する突っ張りとなって、突起部２１０の基端部におけるクッション層３００ｂの接触を防止することができる。したがって、空間領域ＡＲ３０を積極的に形成することができる。
【００６６】
（他の例１および他の例２による防音効果）
床下地材１００ａおよび床下地材１００ｂにおいては、空間領域ＡＲ３０を積極的に設けることで、床衝撃音について防音効果を向上させる。この場合、フローリング板から衝撃を受けると、突起部２１０ａ，２１０に接触するクッション層３００ａ，３００ｂは、空間領域ＡＲ３０により表面が自由に振動でき、床衝撃の空気伝播音を反射、ならびに／もしくは、床衝撃の固体伝播音を吸収および／または減衰させることができる。
【００６７】
また、床下地材１００ａおよび床下地材１００ｂにおいては、空間領域ＡＲ３０が互いに連通することで、床下地材１００ａ，１００ｂの延在面方向に連通する大きな空間領域を形成する。このように連通する空間部を設けることにより水平方向への音の広がりを形成することができ、広範囲で床衝撃の空気伝播音を反射、ならびに／もしくは、床衝撃の固体伝播音または空気伝播音を吸収および／または減衰させることができる。なお、一般に、音は距離の２乗に反比例して減衰するため、空間領域ＡＲ３０が広いほど音の減衰に効果がある。
その結果、床衝撃の空気伝播音および／または固体伝播音が階下へ伝播することを低減することができる。
【００６８】
なお、防音効果の観点からは、床下地材１００ａ，１００ｂの延在面方向に空間領域ＡＲ３０が連通することが好ましいが、空間領域ＡＲ３０が非連通の場合でも防音効果は得られる。
【００６９】
（他の例３）
図６は、図２に示した床下地材１００のさらなる他の例を示す模式的一部拡大断面図である。なお、図２の床下地材１００と同様の構造を有する場合は、同じ符号を付し、説明は省略する。
【００７０】
図６に示す床下地材１００ｃは、上下方向の積層順が逆であることを除いて、床下地材１００と同じである。つまり、床下地材１００ｃは、樹脂突起シート層２００の一方の面２２１に形成された突起部２１０が下に凸となるように配設され、上から、補強層、樹脂突起シート層、クッション層の順番で積層される。
【００７１】
なお、床下地材の構成層の上下方向の積層順が逆となるこの態様は、本明細書で、上からクッション層、樹脂突起シート層、補強層の順番で積層されるものとして例示する全ての態様に同様に適用されることができる。
【００７２】
（他の例３による防音効果）
床下地材１００ｃにおいては、フローリング板から衝撃を受けると、突起部２１０によりクッション層３００の表面との接触面積が拡大された樹脂突起シート層２００によって、クッション層３００の広い表面を自由に振動させることができる。これによって、床衝撃の空気伝播音を反射、ならびに／もしくは、床衝撃の固体伝播音を吸収および／または減衰させることができる。
【００７３】
（他の例４）
図７および図８は、図２に示した床下地材１００のさらなる他の例を説明するための模式的断面図である。なお、図２の床下地材１００と同様の構造を有する場合は、同じ符号を付し、説明は省略する。
【００７４】
図７に示すように、床下地材１００ｄは、クッション層３００上に、合板４５０を介して防音マット４００を有する。すなわち、クッション層３００に接触して合板４５０が積層され、さらに合板４５０に接触して防音マット４００が積層されている。
【００７５】
防音マット４００は、通常、自身の重さによって防音効果を発揮するものであれば特に限定されない。防音マットの素材が有する比重は、防音性能の観点からは大きいほど好ましい。例えば、当該比重は２．０以上３．０以下である。コストおよび／または入手容易性を考慮すると、具体的には２．１以上２．８以下、より具体的には２．４以上２．８以下である。防音マットの素材としては、たとえば、アスファルト、ゴム、およびこれらに鉄粉を含ませた素材が挙げられる。
【００７６】
防音マット４００の厚さは、素材の比重に応じて当業者が適宜選択することができるが、たとえば２ｍｍ以上１５ｍｍ以下、より好ましくは４ｍｍ以上８ｍｍ以下である。
【００７７】
合板４５０は、フローリング板５１０（図１参照）を固定（具体的には、クギによる固定）するために用いられる。フローリング板５１０を固定可能であればいかなる素材が用いられてもよい。例えば、針葉樹合板、ラワン合板、パーティクルボード、配向性ストランドボード（ＯＳＢ）などが用いられる。
【００７８】
防音マット４００を用いる床下地材１００ｄは、特に、フローリング板５１０（図１参照）として、それ自体に防音効果がないもの、例えば無垢材を用いる場合に特に有用である。
【００７９】
図８に示すように、床下地材１００ｅは、防音マット４００、クッション層３００、樹脂突起シート層２００および補強層２５０のセットが二段に積層されて構成されるものである。下段においては、クッション層３００に接触して防音マット４００が積層されている。上段においては、床下地材１００ｄと同様、クッション層３００に接触して合板４５０が積層され、合板４５０に接触して防音マット４００が積層されている。さらに、下段の防音マット４００に接触して上段の補強層２５０が積層されている。
【００８０】
（突起部２１０の変形態様）
上述の実施の形態においては、突起部２１０の配設パターンが千鳥状である例を挙げたが、この態様に限定されるものではない。たとえば、格子状、その他の規則性のある配設パターン、または規則性のない配設パターンで突起部が配設されてもよい。
【００８１】
また、上述の実施の形態においては、突起部２１０の形状を半球状または円柱の先端に半球が結合した形状である例を挙げたが、これらの態様に限定されるものではない。たとえば、円錐形状、角錐形状、切頭逆円錐形状、切頭逆角錐形状、または円筒形状であってもよく、さらにこれらの先端に球または部分球が結合した形状であってもよい。
【００８２】
さらに、上述の実施の形態においては、突起部２１０が中実である例を挙げたが、この態様に限定されるものではない。たとえば、他方の面２２２から突起部２１０の先端側へ向けて、突起部２１０内部が肉盗みされた態様であってもよく、または、突起部２１０の先端から基端側へ向けて、突起部２１０内部が肉盗みされた態様であってもよい。
【００８３】
図９から図１３までは、図３に示した樹脂突起シート層２００の突起部２１０の他の例を説明するための、上からの平面視図（ａ）および模式的断面図（ｂ）である。なお、図３の樹脂突起シート層２００と同様の構造を有する場合は、同じ符号を付し、説明を省略する。
【００８４】
図９に示すように、樹脂突起シート層２００ｆの突起部２１０ｆは、一方向に延在するリブ形状である。
【００８５】
また、図１０に示すように、樹脂突起シート層２００ｇは、一方向に延在する突起部２１０ｇ１と、当該一方向と交差する方向に延在するように設けられた突起部２１０ｇ２とを有する。突起部２１０ｇ１および突起部２１０ｇ２は、上からの平面視によると格子状を形成するリブ形状である。
【００８６】
また、図１１に示すように、樹脂突起シート層２００ｈは、突起部２１０ｈを有する。突起部２１０ｈは、水平断面が十字形状である。
突起部２１０ｈにおいては、リブが交差した十字形状であるため、当該リブの肉厚を薄くしつつ、突起部２１０ｈの強度の向上を図ることができる。
なお、図１１においては、水平断面形状が、十字形状である例を挙げたが、これに限定されるものではない。たとえば、水平断面形状は、Ｌ字状、コ字状であってもよく、突起部２１０ｈの基端側から先端に向かって水平断面積が減少するように形成されてもよい。
【００８７】
さらに、図１２に示すように、樹脂突起シート層２００ｉは、突起部２１０ｈおよび突起部２１０ｉを有する。突起部２１０ｈは、図１１の突起部２１０ｈと同様に水平断面が十字形状であり、突起部２１０ｉは、隣接する突起部２１０ｈと、隣接する突起部２１０ｈとの間に形成されたリブからなる。
【００８８】
この場合、図１１の樹脂突起シート層２００ｈと比較して、突起部２１０ｈに突起部２１０ｉがさらに設けられているため、強度のさらなる向上を図ることができる。
また、突起部２１０ｉの高さは、突起部２１０ｈよりも低く形成されているため、図４および図５で示したように空間領域ＡＲ３０を形成する態様において特に有用である。具体的には、隣接する空間領域が、突起部２１０ｉで遮蔽されることがないため、隣り合う空間領域同士の連通を容易にし、したがって、水平方向に連通する空間領域を大きくとることができる。
【００８９】
また、図１３に示すように、樹脂突起シート層２００ｊは、突起部２１０ｊ１および突起部２１０ｊ２を有する。
突起部２１０ｊ１は、一方向に延在して設けられ、突起部２１０ｊ２は、突起部２１０ｊ１に直交する方向に延在して設けられる。さらに、突起部２１０ｊ１と突起部２１０ｊ２との直交部には、突起部２１０が配設されている。したがって、突起部２１０ｊ１および突起部２１０ｊ２は、隣接する突起部２１０同士を格子状に連結する。
【００９０】
さらに、突起部２１０ｊ１および２１０ｊ２は、一方の面２２１からの突出長さが突起部２１０と異なる。具体的には、突起部２１０ｊ１および２１０ｊ２の突出長さが、突起部２１０の突出長さよりも短い。このため、図４および図５で示したように空間領域ＡＲ３０を形成する態様において特に有用である。具体的には、隣接する空間領域が、突起部２１０ｊ１および２１０ｊ２で遮蔽されることがないため、隣り合う空間領域同士の連通を容易にし、したがって、水平方向に連通する空間領域を大きくとることができる。
【００９１】
（突起状シートの製造方法）
続いて、図１４を用いて床下地材１００の製造方法の一例について説明する。床下地材製造装置９００は、床下地材１００の製造装置である。
【００９２】
床下地材製造装置９００は、主に混練押出機９１０、一対のロール９３０および一対のロール９６０を含む。
【００９３】
樹脂突起シート層２００の製造工程では、混練押出機９１０および一対のロール９３０を用いる。
【００９４】
図１４に示すように、一対のロール９３０は、一方のロールの外周面に多数の凹部９４０が均一に配設されている。また、一対のロール９３０は、樹脂突起シート層２００の原材料を送り出すように、互いに逆方向に回転する。
なお、一対のロール９３０の一方の外周面に配設された凹部９４０の形状は、形成すべき突起部２１０の形状に対応する。
【００９５】
まず、混練押出機９１０において樹脂突起シート層２００の材料が混練されて押し出され、一対のロール９３０の間に設けられたクリアランスに挿入される。一対のロール９３０の間に挿入された材料の一部が凹部９４０に入り込み、突起部２１０が形成される一方、当該クリアランスの幅に応じて樹脂シート部２２０の厚みが形成される。その結果、樹脂突起シート層２００が形成される。この時、樹脂突起シート層２００は、それに外接する最小の六平面Ｖ（図３（ｂ）および図３（ｃ）参照）で閉塞した場合の空間体積が５０パーセント以上、強度の観点からより好ましくは５０パーセント以上９６パーセント以下となるように形成される。
【００９６】
床下地材製造装置９００では、上記の樹脂突起シート層２００の製造工程と同時に、補強層２５０の製造工程も行われる。
具体的には、補強層２５０を巻回したロール（図示せず）から、一対のロール９３０のうち他方のロールへ、補強層２５０が給出される。補強層２５０は、一対のロール９３０の間に挿入され、樹脂突起シート層２００の突起部２１０が形成される側とは反対側の面に圧着される。この時、樹脂突起シート層２００の材料がまだ溶融状態である間に補強層２５０が圧着されるため、樹脂突起シート層２００と補強層２５０とが強固に結合した状態で積層される。
【００９７】
続いて、クッション層３００を巻回したロール（図示せず）から一対のロール９６０へ、クッション層３００が給出される。クッション層３００は、一対のロール９６０の間に挿入され、樹脂突起シート層２００の突起部２１０側に圧接される。これによって、床下地材１００が製造される。
【００９８】
なお、樹脂突起シート層２００は、上記以外の方法で製造してもよい。例えば、樹脂突起シート層２００を構成する樹脂材料を混練して射出成形機に供給し、突起部２１０の形状に応じた凹部を有する金型に射出した後、冷却して形成してもよく、突起部２１０を別途形成して、樹脂シート部２２０に取り付け、または接着してもよく、厚みの大きな樹脂シートから、切削加工により突起部２１０を形成し、樹脂突起シート層２００を形成してもよく、その他の任意の方法で形成してもよい。
【００９９】
また、補強層２５０の積層は、上記以外の方法で行ってもよい。例えば、樹脂突起シート層２００を製造した後に、接着層を介して補強層２５０と貼り合わせてもよいし、樹脂突起シート層２００を製造した後に、コーティングによって補強層２５０を設けてもよい。その他、当業者によって適宜積層法が選択されてよい。
【０１００】
さらに、クッション層３００の積層は、上記以外の方法で行ってもよい。例えば、クッション層３００の積層は、溶着（特に、ホットメルト）によって設けられてもよいし、接着層を介して設けられてもよい。その他、当業者によって適宜積層法が選択されてよい。
【０１０１】
（実施の形態および他の例による効果）                                        
床下地材１００，１００ａ，〜，１００ｅにおいては、樹脂突起シート層２００，２００ａ，２００ｆ，〜，２００ｊに補強層２５０が設けられることにより、床材施工時に行われる床下地材１００，１００ａ，〜，１００ｅの切断による衝撃を受けても、樹脂突起シート層２００，２００ａ，２００ｆ，〜，２００ｊの不所望な割れおよび／または破片の発生を抑制することができる。
【０１０２】
床下地材１００，１００ａ，〜，１００ｅにおいては、補強層２５０が繊維含有層であるため、切断時の衝撃に対して効果的な補強を容易に行うことができる。また、補強層２５０が樹脂突起シート層２００，２００ａ，２００ｆ，〜，２００ｊの他方の面２２２を拘束するため、温度による伸縮を抑制することができる。
【０１０３】
床下地材１００，１００ａ，〜，１００ｅにおいては、補強層２５０の厚みについて、樹脂突起シート層２００，２００ａ，２００ｆ，〜，２００ｊの樹脂シート部２２０，２２０ａの厚みが０．１ｍｍ以上０．３ｍｍ以下という薄厚が許容される。
【０１０４】
床下地材１００，１００ａ，〜，１００ｅにおいては、樹脂突起シート層２００，２００ａ，２００ｆ，〜，２００ｊの、ＪＩＳ  Ｋ  ７１１１に準拠して測定したシャルピー衝撃値が、０．１Ｊ／ｃｍ２以上１．５Ｊ／ｃｍ２以下という小さい靭性が許容される。
【０１０５】
フローリング材５００は、床下地材１００，１００ａ，１００ｂ，１００ｄ，１００ｅと、クッション層３００，３００ａ，３００ｂ側に配設されたフローリング板５１０とから構成されるため、床構造体５２０に接着させる時に使用可能な接着剤の自由度が大きい。
【０１０６】
フローリング板５１０は、床下地材１００，１００ａ，１００ｂ，１００ｄ，１００ｅ側から表面側に向けて刻設された切溝５１１を有しているため、フローリング板５１０の切溝５１１内の空間と、床下地材１００，１００ａ，１００ｂ，１００ｄ，１００ｅのクッション層３００，３００ａ，３００ｂ内の微小空間とが相まって、防音効果を増強することができる。
【０１０７】
床下地材１００，１００ａ，〜，１００ｅは、一対のロール９３０のうち一方に設けられた複数の凹部９４０に原材料を入り込ませて樹脂突起シート層２００，２００ａ，２００ｆ，〜，２００ｊの突起部２１０，２１０ａ，２１０ｆ，２１０ｇ１，２１０ｇ２，２１０ｈ，２１０ｉ，２１０ｊ１，２１０ｊ２を形成する突起シート層形成工程と、突起部２１０，２１０ａ，２１０ｆ，２１０ｇ１，２１０ｇ２，２１０ｈ，２１０ｉ，２１０ｊ１，２１０ｊ２が形成された側の反対側に補強層２５０が設けられるように補強層２５０を形成する補強層形成工程と、少なくとも突起部２１０，２１０ａ，２１０ｆ，２１０ｇ１，２１０ｇ２，２１０ｈ，２１０ｉ，２１０ｊ１，２１０ｊ２がクッション層３００，３００ａ，３００ｂに接触するようにクッション層３００，３００ａ，３００ｂを接合させる接合工程とにより製造できる。突起シート層形成工程において、樹脂突起シート層２００，２００ａ，２００ｆ，〜，２００ｊが、外接する最小の六平面Ｖで閉塞した場合の空間体積が５０パーセント以上となるように形成されるため、床下地材１００，１００ａ，〜，１００ｅを構成した場合に、音の振動を効果的に緩衝することができる。
【０１０８】
さらに、一対のロール９３０のうち他方が補強層２５０の材料を給送することにより、突起シート層形成工程と補強層形成工程とが同時に行われることにより、樹脂突起シート層２００，２００ａ，２００ｆ，〜，２００ｊの他方の面２２２が溶融状態であるうちに補強層２５０を設けることができるため、樹脂突起シート層２００，２００ａ，２００ｆ，〜，２００ｊと補強層２５０との接合を強力にすることができる。
【０１０９】
本発明においては、床下地材１００，１００ａ，〜，１００ｅが「床下地材」に相当し、樹脂突起シート層２００，２００ａ，２００ｆ，〜，２００ｊが「突起シート層」に相当し、突起部２１０，２１０ａ，２１０ｆ，２１０ｇ１，２１０ｇ２，２１０ｈ，２１０ｉ，２１０ｊ１，２１０ｊ２が「突起部」に相当し、樹脂シート部２２０，２２０ａが「平面部」に相当し、一方の面２２１，２２１ａが「一方の面」に相当し、他方の面２２２が「他方の面」に相当し、補強層２５０が「補強層」に相当し、クッション層３００，３００ａ，３００ｂが「クッション層」に相当し、フローリング材５００が「フローリング材」に相当し、フローリング板５１０が「フローリング板」に相当し、切溝５１１が「切溝」に相当し、床構造体５２０が「床構造体」に相当し、一対のロール９３０が「一対のロール」に相当し、凹部９４０が「凹部」に相当し、六平面Ｖが「六平面」に相当し、厚みＬ２０が「平面部の厚み」に相当する。
【０１１０】
本発明の好ましい実施の形態は上記の通りであるが、本発明はそれだけに制限されない。本発明の精神と範囲から逸脱することのない様々な実施形態が他になされる。
【符号の説明】
【０１１１】
１００，１００ａ，〜，１００ｅ  床下地材
２００，２００ａ，２００ｆ，〜，２００ｊ  樹脂突起シート層
２１０，２１０ａ，２１０ｆ，２１０ｇ１，２１０ｇ２，２１０ｈ，２１０ｉ，２１０ｊ１，２１０ｊ２  突起部
２２０，２２０ａ  樹脂シート部
２２１，２２１ａ  一方の面
２２２  他方の面
２５０  補強層
３００，３００ａ，３００ｂ  クッション層
５００  フローリング材
５１０  フローリング板
５１１  切溝
５２０  床構造体
９３０  一対のロール
９４０  凹部
Ｖ  六平面
Ｌ２０  （樹脂シート部の）厚み
【図１】
2015094162.tif 000003
【図２】
2015094162.tif 000004
【図３】
2015094162.tif 000005
【図４】
2015094162.tif 000006
【図５】
2015094162.tif 000007
【図６】
2015094162.tif 000008
【図７】
2015094162.tif 000009
【図８】
2015094162.tif 000010
【図９】
2015094162.tif 000011
【図１０】
2015094162.tif 000012
【図１１】
2015094162.tif 000013
【図１２】
2015094162.tif 000014
【図１３】
2015094162.tif 000015
【図１４】
2015094162.tif 000016